(57)【要約】      （修正有）【課題】超吸収特性を有するカルボキシアルキルセルロースポリマーネットワークの提供。【解決手段】水膨潤性の、水に不溶性の架橋カルボキシアルキルセルロースであって、該カルボキシアルキルセルロースが約１〜約６５のカッパー値を有するパルプから得られる、上記セルロース。更に、約１〜約６５のカッパー値を有するパルプから得たカルボキシアルキルセルロースを、該カルボキシアルキルセルロースを水中で不溶性にするのに十分な量の架橋剤と反応させることにより得ることのできる組成物。【選択図】なし【特許請求の範囲】
【請求項１】
水膨潤性の、水に不溶性の架橋カルボキシアルキルセルロースであって、該カルボキシアルキルセルロースが約１〜約６５のカッパー値を有するパルプから得られる、上記セルロース。
【請求項２】
前記カルボキシアルキルセルロースが、カルボキシメチルセルロース又はカルボキシエチルセルロースからなる群より選択される、請求項１に記載のセルロース。
【請求項３】
前記カルボキシアルキルセルロースが、未漂白のセルロースまたは軽度に漂白されたセルロースから得られる、請求項１に記載のセルロース。
【請求項４】
前記パルプが、セルロースの約０．１５〜約１０重量パーセントのリグニン含有率を有する、請求項１に記載のセルロース。
【請求項５】
前記パルプが、セルロースの約０．１〜約１７重量パーセントのヘミセルロース含有率を有する、請求項１に記載のセルロース。
【請求項６】
前記カルボシキアルキルセルロースが、約０．４〜約１．４のカルボキシ置換度を有する、請求項１に記載のセルロース。
【請求項７】
少なくとも２０ｇ／ｇの自由膨潤吸収力（Free Swell Capacity）を有する、請求項１に記載のセルロース。
【請求項８】
少なくとも約５ｇ／ｇの遠心吸収力（Centrifuge Capacity）を有する、請求項１に記載のセルロース。
【請求項９】
少なくとも約１０ｇ／ｇの荷重下吸収性（Absorbency Under Load：ＡＵＬ）値を有する、請求項１に記載のセルロース。
【請求項１０】
約１〜約６５のカッパー値を有するパルプから得たカルボキシアルキルセルロースを、該カルボキシアルキルセルロースを水中で不溶性にするのに十分な量の架橋剤と反応させることにより得ることのできる組成物。
【請求項１１】
前記カルボキシアルキルセルロースが、カルボキシメチルセルロース又はカルボキシエチルセルロースからなる群より選択される、請求項１０に記載の組成物。
【請求項１２】
前記カルボキシアルキルセルロースが、未漂白のセルロースまたは軽度に漂白されたセルロースから得られる、請求項１０に記載の組成物。
【請求項１３】
前記パルプが、セルロースの約０．１５〜約１０重量パーセントのリグニン含有率を有する、請求項１０に記載の組成物。
【請求項１４】
前記パルプが、セルロースの約０．１〜約１７重量パーセントのヘミセルロース含有率を有する、請求項１０に記載の組成物。
【請求項１５】
前記カルボシキアルキルセルロースが、約０．４〜約１．４のカルボキシ置換度を有する、請求項１０に記載の組成物。
【請求項１６】
前記架橋剤が、ジオール、ジアミン、アミノール、アルデヒド、ジアルデヒド、ジアルデヒド亜硫酸水素ナトリウム付加生成物、ジハライド、ジエン、ジエポキシド、ハロエポキシド、ジカルボン酸、ポリカルボン酸、ポリオキサゾリン官能化ポリマー、多価カチオン、ポリカチオン性ポリマー、及びこれらの混合物からなる群より選択される、請求項１０に記載の組成物。
【請求項１７】
少なくとも２０ｇ／ｇの自由膨潤吸収力（Free Swell Capacity）を有する、請求項１０に記載の組成物。
【請求項１８】
少なくとも約５ｇ／ｇの遠心吸収力（Centrifuge Capacity）を有する、請求項１０に記載の組成物。
【請求項１９】
少なくとも約１０ｇ／ｇの荷重下吸収性（Absorbency Under Load：ＡＵＬ）値を有する、請求項１０に記載の組成物。
【請求項２０】
（ａ）約１〜約６５のカッパー値を有するパルプから得たカルボキシアルキルセルロースを、該カルボキシアルキルセルロースを水中で不溶性にするのに十分な量の架橋剤で処理すること；および
（ｂ）該反応混合物を架橋して組成物を得ること
を含んでなる方法により得ることのできる組成物。
【発明の詳細な説明】
【発明の開示】
【０００１】
［発明の分野］
本発明は、超吸収特性を有するカルボキシアルキルセルロースポリマーネットワークに関する。
【０００２】
［発明の背景］
幼児のオムツ、成人の失禁パッド、および女性用ケア製品のようなパーソナルケア用吸収剤製品は、典型的には、繊維性のマトリックス（基材、基質）に分布した超吸収性ポリマー粒子を含む吸収剤のコア（芯）を含んでなる。超吸収剤は、水膨潤性であり、一般的には、体液に対して高い吸収容量を有する水不溶性吸収物質である。一般的に使用される超吸収性ポリマー（ＳＡＰ）は、そのほとんどがアクリル酸から誘導され、これは、それ自体、再生不可能な原材料である石油から誘導される。一般的に、アクリル酸ポリマーおよびＳＡＰは、生物分解性ではないと考えられている。これらは広く用いられているものの、吸収剤製品市場の一部では、再生不可能な石油由来の材料の使用およびその非生物分解性という特性が心配されている。また、アクリル酸ベースのポリマーは、オムツおよび失禁パッドの価格構成の有意な部分を構成している。ＳＡＰの使用者は、低価格のＳＡＰに興味を持っている。価格が高いことは、アクリル酸製造のための価格構成に一部起因しており、これはさらに、変動する石油価格に依存する。また、オムツが使用後に廃棄されるとき、それらは、通常その最大含有率または理論的含有率よりかなり少量の体液しか含んでいない。つまり、その液体保持能力に関して、これらは、「過剰設計」といえる。この「過剰設計」は、ＳＡＰの使用が非効率的であることを意味する。この非効率性は、ＳＡＰが（高い荷重下吸収性またはＡＵＬによって示されるような）高いゲル強度を有するよう設計されている事実に一部起因する。現在使用されているＳＡＰ粒子の高いゲル強度（膨潤後）によって、粒子間に多くの空隙空間が確保され、これは、迅速な液体吸収（intake）のために有用である。しかしながら、この高い「空隙体積」は、また、飽和状態の製品において、多くの間隙（粒子間）液体が存在することを意味する。間隙液体が存在すると、吸収剤製品の「再湿潤」性能または「湿潤感」が低下する。
【０００３】
パーソナルケア用吸収剤製品において、米国南部パイン（pine：マツ）フラッフパルプ（fluff pulp）が、ＳＡＰと共によく使用される。このフラッフパルプは、吸収剤製品のための好ましい繊維として世界的に知られている。これが好まれるのは、フラッフパルプの繊維長が好適に大きいこと（約２．８ｍｍ）、および、その湿式堆積シートから乾式堆積（airlaid）ウェブへの加工が比較的容易であることに基づいている。また、フラッフパルプは、再生可能で生物分解可能なセルロース繊維パルプからも製造される。ＳＡＰと比較して、これらの繊維は、質量当り基準では安いが、しかし液体保持基準の単位当りではより高価となる傾向がある。これらのフラッフパルプ繊維では、ほとんど繊維間の間隙に吸収される。このために、繊維質マトリックスは、圧力がかかると捕捉した液体を容易に放出する。捕捉した液体を放出しやすいため、セルロース繊維のみから形成されたコアを含んでなる吸収剤製品を使用していると、皮膚が有意に湿潤することがある。また、このような製品は、このような繊維質吸収剤のコアに有効に液体が保持されないため、捕捉した液体が漏れやすい。
【０００４】
したがって、セルロースのような生物分解が可能で、再生可能な資源から製造され、さらに価格的に有効である超吸収剤組成物に対するニーズが存在している。このように、超吸収剤組成物は、吸収剤製品の設計において有効に使用して、着用者に対して湿潤さを感じさせることなく、その理論的能力により近いところで使用できるようすることができる。本発明は、このニーズを充足させるべく探求したものであって、さらに関連する利益を提供するものである。
【０００５】
［発明の概要］
本発明は、超吸収特性を有するカルボキシアルキルセルロースポリマーネットワークを提供する。１つの態様において、本発明のポリマーネットワークは、水膨潤性の、水に不溶性の架橋カルボキシアルキルセルロースであって、該カルボキシアルキルセルロースが約１〜約６５のカッパー値を有するパルプから得られる、上記セルロースである。本発明の組成物は、約１〜約６５のカッパー値を有するパルプから得たカルボキシアルキルセルロースを、該カルボキシアルキルセルロースを水中で不溶性にするのに十分な量の架橋剤と反応させることにより得ることができる。
【０００６】
他の観点において、カルボキシアルキルセルロースポリマーネットワークを含む吸収剤製品が提供される。
上述の本発明の側面および本発明に付随する多くの利点は、添付の図面を考慮するとともに、以下の詳細な説明を参照することによってより深く理解されるように、さらに容易に認識されるものであろう。
【０００７】
［好ましい態様の詳細な説明］
一つの側面において、本発明は、超吸収特性を有するカルボキシアルキルセルロースポリマーネットワークを提供する。１つの態様において、本発明のポリマーネットワークは、水に膨潤性で、水に不溶性の架橋カルボキシアルキルセルロース組成物である。本発明の組成物において、このカルボキシアルキルセルロースは、約１〜約６５のカッパー値を有するパルプから得られる。
【０００８】
本明細書で使用されるように、材料が分子的に過剰の水に実質的に溶解し、溶液を形成し、その形状を失って水溶液中に本質的に均一に分散する場合、その材料は水溶性と考えられるであろう。本明細書で使用されるように、「水に膨潤性（water-swellable）」という用語、及び、「水に不溶性」という用語は、過剰の水性媒体（例えば、尿や血液などの体液、水、合成尿、または、塩化ナトリウム水溶液の１重量％溶液など）に接触させたときに、平衡体積まで膨潤するが、溶液中に溶解しないセルロース製品を意味する。
【０００９】
本発明のポリマーネットワーク（本明細書においては、「組成物」または「超吸収組成物」ともいう）は、約１〜約６５のカッパー値を有するパルプから得たカルボキシアルキルセルロースを、該カルボキシアルキルセルロースを水中で不溶性にするのに十分な量の架橋剤と反応させることにより得ることができる。この架橋剤は、カルボキシアルキルセルロースと反応して、本発明のネットワークを生成する。１つの態様において、本発明のポリマーネットワークは、カルボキシアルキルセルロースを架橋剤で処理し反応混合物を生成させ、反応混合物を架橋させて本発明の組成物を得ることによって得られる。他の態様において、本発明のポリマーネットワークは、約１〜約６５のカッパー値を有するパルプから得たカルボキシアルキルセルロースと、該カルボキシアルキルセルロースを水中で不溶性にするのに十分な量の架橋剤とを混合して、反応混合物を生成させ；水混和性溶媒を添加することにより反応混合物を沈殿させ、沈殿した混合物を得て；この沈殿した混合物を回収して；沈殿した混合物を架橋して組成物を得ることにより得られる。
【００１０】
本発明のポリマーネットワークの製造において有用なカルボキシアルキルセルロースは、カルボキシアルキルセルロースを製造するために使用される慣用的なパルプと比較して、高リグニン含有率、高カッパー値、高ヘミセルロース含有率、および高い重合度を有するパルプから製造される。本発明のポリマーネットワークの製造において有用なカルボキシアルキルセルロースの製造において有用なパルプとして、予備加水分解（pre-hydrolysis）工程を含まないパルプ化プロセスから製造されたパルプが挙げられる。有用なパルプとしては、慣用的なパルプ化プロセスより煮沸時間が短く、煮沸温度が低いプロセスによって調製されたパルプが挙げられる。他の有用なパルプとしては、長い漂白段階を有しないプロセスによって調製されたパルプが挙げられる。
【００１１】
カルボキシアルキルセルロースを製造するパルプは、約１〜約６５のカッパー値を有する。一つの態様において、カルボキシアルキルセルロースを製造するパルプは、約２〜約４０のカッパー値を有する。一つの態様において、カルボキシアルキルセルロースを製造するパルプは、約３５のカッパー値を有する。カッパー値は、標準的な方法であるTAPPI T-236によって測定された。
【００１２】
一つの態様において、カルボキシアルキルセルロースを製造するパルプは、クラフトパルプである。
一つの態様において、カルボキシアルキルセルロースは、カルボキシメチルセルロースである。一つの態様において、カルボキシアルキルセルロースは、カルボキシエチルセルロースである。
【００１３】
本発明のポリマーネットワークの製造において有用なカルボキシアルキルセルロースは、セルロースの重量に基づいて約０．１５〜約１０重量パーセントのリグニン含有率を有するパルプから製造される。リグニン含有率は、実施例７及び８に記載される方法により測定した。
【００１４】
本発明のポリマーネットワークの製造において有用なカルボキシアルキルセルロースは、セルロースの重量に基づいて約０．１〜約１７重量パーセントのヘミセルロース含有率を有するパルプから製造される。ヘミセルロース含有率は、実施例７及び８に記載された方法により測定した。
【００１５】
本発明のポリマーネットワークの製造において有用なカルボキシアルキルセルロースは、未漂白か、または軽度に漂白されたパルプから誘導される。未漂白および軽度に漂白されたパルプは、セルロース、ヘミセルロース、およびリグニンを含む。従って、未漂白かまたは軽度に漂白されたパルプから誘導される本発明の製品は、カルボキシアルキルセルロースに加えて、カルボキシアルキルヘミセルロースおよびカルボキシアルキルリグニンを含んでいてもよい。
【００１６】
本発明のポリマーネットワークの製造において有用なカルボキシアルキルセルロースは、約１２００〜約３６００の重合度を有するパルプから製造される。重合度は、標準的な方法であるASTM D1795により測定した。
【００１７】
本発明のポリマーネットワークの製造において有用なカルボキシアルキルセルロースは、約０．４〜約１．４のカルボキシル置換度を有する。カルボキシ置換度は、滴定により測定した。
【００１８】
本発明のポリマーネットワークの製造において有用なカルボキシアルキルセルロースの１重量パーセントの水溶液は、約１００ｃＰより大きい粘度を有する。一つの態様において、本発明のカルボキシアルキルセルロースの１重量パーセントの水溶液は、約６００ｃＰより大きい粘度を有する。一つの態様において、本発明のカルボキシアルキルセルロースの１重量パーセントの水溶液は、約１０００ｃＰより大きい粘度を有する。一つの態様において、本発明のカルボキシアルキルセルロースの１重量パーセントの水溶液は、約２０００ｃＰより大きい粘度を有する。一つの態様において、本発明のカルボキシアルキルセルロースの１重量パーセントの水溶液は、約４０００ｃＰより大きい粘度を有する。粘度は、標準的な方法であるASTM D2196-99により測定した。
【００１９】
一つの態様において、カルボキシアルキルセルロースは、約０．４〜約１．４のカルボキシ置換度を有するカルボキシアルキル化されたパルプを得るために十分な量のカルボキシアルキル化剤で処理されたパルプを含んでなる水溶性カルボキシアルキルセルロースである。
【００２０】
本発明のポリマーネットワークの製造において有用なカルボキシアルキルセルロースは、水溶性のカルボキシアルキルセルロースである。このカルボキシアルキルセルロースは、約０．４〜約１．４のカルボキシ置換度を有するカルボキシアルキル化パルプを生成するのに十分な量のカルボキシアルキル化剤によってパルプを処理することによって製造される。一つの態様において、カルボキシアルキルセルロースは、架橋された水溶性カルボキシアルキルセルロースである。架橋された水溶性カルボキシアルキルセルロースは、約０．４〜約１．４のカルボキシ置換度を有するカルボキシアルキル化されたパルプを得るために十分な量のカルボキシアルキル化剤で処理され、そしてカルボキシアルキルセルロースの水中の溶解性を維持するために十分な量の架橋剤で処理されたパルプを含んでなる。一つの態様において、本発明は、約０．４〜約１．４のカルボキシ置換度を有するカルボキシアルキル化されたパルプを得るために十分な量のカルボキシアルキル化剤で処理された架橋されたパルプを含んでなる水溶性カルボキシアルキルセルロースを提供する。もう一つの態様において、本発明は、カルボキシアルキル化されたパルプの水中の溶解性を維持するために十分な量の架橋剤で処理された、約０．４〜約１．４のカルボキシ置換度を有するカルボキシアルキル化されたパルプを含んでなる水溶性カルボキシアルキルセルロースを提供する。上記の態様において、カルボキシアルキルセルロースが製造されるパルプは、約１〜約６５のカッパー値を有する。
【００２１】
本発明のポリマーネットワークの製造において有用なカルボキシメチルセルロースを製造するための一般的な方法を、実施例１に記載する。本発明のカルボキシメチルセルロースポリマーネットワークを製造するための代表的な手順を、実施例３および４に記載する。
【００２２】
本発明のポリマーネットワークの製造において有用なカルボキシメチルセルロースの特性、カルボキシメチルセルロースが製造されるパルプの特性、および、市販のカルボキシメチルセルロースの特性を、以下の表１および２中で比較する。
【００２３】
表１では、カッパー値、糖組成、カルボキシ置換度（ＤＳ）、１重量パーセント水溶液の粘度、およびカルボキシメチルセルロースの色を、本発明のポリマーネットワークの製造において有用なカルボキシメチルセルロース（項目Ａ１−Ｏ１）、完全に漂白された南部パインパルプ（ＮＢ４１６）、完全に漂白されたスプルース（spruce：トウヒ）パルプ（ＰＡ）から調製されたカルボキシメチルセルロース、ならびに市販のカルボキシメチルセルロースについて比較している。「ＣＭＣ（２５０，０００）」および「ＣＭＣ（７００，０００）」とこう項目は、Aldrich Chemical Co.（Milwaukee, WI）から市販の、それぞれ２５０，０００および７００，０００の分子量を有するカルボキシメチルセルロースを指す。「ＣＭＣ  ９Ｈ４Ｆ」という項目は、Hercules Corp.（Hopewell, VA）からAQUALOMの名で市販されているカルボキシメチルセルロースを指す。
【００２４】
【表１】
2006199956.tif 000002
【００２５】
表１に関して、ＣＭＣ  Ｈ、Ｉ、およびＪは、実施例２に記載する方法によって調製し、ＣＭＣ７５〜９８および対照（ＰＡ由来）は、実施例１に記載する方法によって調製した。
【００２６】
表１のカルボキシメチルセルロースを製造するために有用なパルプの特性を、表２にまとめる。表２には、これらのパルプに対する漂白順序、カッパー値、ＩＳＯ白色度、および糖含有率がまとめられている。「Ａ１」は、６２．４のカッパー値および２２８４の重合度（ＤＰ）を有するクラフト煮沸スプルースパルプを出発原料としている。「Ａ１ａ」〜「Ｉ１」は、４７．０のカッパーおよび２４５３の重合度（ＤＰ）を有するクラフト煮沸スプルースパルプを出発原料としている。「Ｊ１」〜「Ｍ１」は、３７．７のカッパー値および２３２７の重合度（ＤＰ）を有するクラフト煮沸パインパルプを出発原料としている。「Ｎ１」および「Ｏ１」は、１０．８のカッパー値および１９１８の重合度（ＤＰ）を有するクラフト煮沸南部硬木パルプを出発原料としている。
【００２７】
【表２】
2006199956.tif 000003
【００２８】
表２において、一個の星印（＊）は、Ｃｕｅｎ中で完全に溶解しなかったパルプを指し、そして二つの星印（＊＊）は、Ｃｕｅｎ中で５０％未満が溶解したパルプを指す。表２において、漂白段階の略号は以下の通りである：
Ｃ＝１〜１０％（パルプに対して、重量）のＮａＣｌＯ２によって２０〜４０℃にて０．５〜２時間処理；
Ｅｃ（＃）＝５〜４０℃で０．１〜１時間の、３〜２５％（重量）濃度の冷ＮａＯＨ処理（＃はＮａＯＨ濃度である）、
Ｅｂ＝５０〜１２０℃で０．２５〜２時間の、熱ＮａＯＨ処理（ＮａＯＨはパルプに対して１〜１５重量％、ＮａＢＨ４はパルプに対して０．１〜１％）、ＮａＢＨ４が存在する場合、これはＥ段である）；
Ｄ＝４０〜９０℃で０．２〜３時間の、ＣｌＯ２処理（ＣｌＯ２はパルプに対して０．２〜３重量％）；
Ｘ＝４０〜１２０℃で０．２〜２時間のｐＨ＞７における、パルプに対して０．５〜４重量％のＤＣＰ（１，３−ジクロロ−２−ヒドロキシプロパノール）による架橋処理；および
Ｘｐ＝４０〜１２０℃で０．２〜２時間のｐＨ＞７における、パルプの０．５〜４重量％のＰＥＧＤＥ（ポリエチレンジグリシジルエーテル）による架橋処理。
【００２９】
一般に、本発明のポリマーネットワークの製造において有用なカルボキアルキルセルロースは、約１〜約６５のカッパー値を有するパルプを、カルボキシアルキル化剤によって処理することにより製造される。一つの態様において、パルプは、カルボキシアルキル化の前に架橋される。一つの態様において、パルプは、カルボキシアルキル化中に架橋される。一つの態様において、カルボキシアルキルセルロースは、カルボキシアルキル化の後に架橋される。
【００３０】
一つの態様において、本発明の方法は、約１〜約６５のカッパー値を有するパルプをアルカリ化してアルカリ化パルプを得て；このアルカリ化パルプをカルボキシアルキル化剤でエーテル化して、カルボキシアルキルセルロースを得ることを含んでなる。
【００３１】
もう一つの態様において、本発明の方法は、約１〜約６５のカッパー値を有するパルプを架橋して、架橋されたパルプを得て；架橋されたパルプをアルカリ化してアルカリ化パルプを得て；このアルカリ化パルプをカルボキシアルキル化剤でエーテル化して、カルボキシアルキルセルロースを得ることを含んでなる。
【００３２】
本発明の方法のある態様において、パルプは、乾燥履歴がないパルプである。上述したように、パルプは、セルロースの約０．１５〜約１０重量パーセントのリグニン含有率；およびセルロースの約０．１〜約１７重量パーセントのヘミセルロース含有率を有する。
【００３３】
本発明のカルボキシアルキルセルロースは、約０．４〜約１．４のカルボキシ置換度を有する。
適したカルボキシアルキル化剤としては、クロロ酢酸およびその塩、３−クロロプロピオン酸およびその塩、ならびにアクリルアミドが挙げられる。
【００３４】
本発明のある種の態様において、カルボキシアルキルセルロースは、架橋剤で架橋することによって製造される架橋されたカルボキシアルキルセルロースである。本発明のカルボキシアルキルセルロースを製造することにおいて有用な、適した架橋剤は、一般的に水および／またはアルコールに可溶性である。
【００３５】
カルボキシル化前またはカルボキシル化中の架橋に有用である架橋剤としては、メチロール化尿素、メチロール化環式尿素、メチロール化低級アルキル置換環式尿素、メチロール化ジヒドロキシ環式尿素、ジヒドロキシ環式尿素、および低級アルキル置換環式尿素などの尿素系架橋剤が挙げられる。具体的な好ましい尿素系架橋剤としては、ジメチロール尿素（ＤＭＵ、ビス［Ｎ−ヒドロキシメチル］尿素）、ジメチロールエチレン尿素（ＤＭＥＵ、１，３−ジヒドロキシメチル−２−イミダゾリジノン）、ジメチロールヒドロキシエチレン尿素（ＤＭＤＨＥＵ、１，３−ジヒドロキシメチル−４，５−ジヒドロキシ−２−イミダゾリジノン）、ジメチロールプロピレン尿素（ＤＭＰＵ）、ジメチロールヒダントイン（ＤＭＨ）、ジメチルジヒドロキシ尿素（ＤＭＤＨＵ）、ジヒドロキシエチレン尿素（ＤＨＥＵ、４，５−ジヒドロキシ−２−イミダゾリジノン）、およびジメチルジヒドロキシエチレン尿素（ＤＭｅＤＨＥＵ、４，５−ジヒドロキシ−１，３−ジメチル−２−イミダゾリジノン）を含む。
【００３６】
他の適した架橋剤としては、ジエポキシド（例えばビニルシクロヘキセンジオキシド、ブタジエンジオキシド、およびジグリシジルエーテルなど）；スルホン類（例えばジビニルスルホン、ビス（２−ヒドロキシエチル）スルホン、ビス（２−クロロエチル）スルホン、および二ナトリウムトリス（β−スルファトエチル）スルホニウム内部塩など）；ならびに、ジイソシアネートが挙げられる。
【００３７】
他の適した架橋剤としては、１，３−ジクロロ−２−プロパノール、エピクロロヒドリン、ジビニルスルホン、およびジハロコハク酸が挙げられる。
また、架橋剤の混合物および／または架橋剤の配合物も、使用することができる。
【００３８】
架橋剤で架橋されるカルボキシアルキルセルロースの態様に対して、架橋反応を促進するために触媒を使用することができる。適した触媒としては、塩化アンモニウム、硫酸アンモニウム、塩化アルミニウム、塩化マグネシウムなどの酸性塩、および、リンを含有する酸のアルカリ金属塩が挙げられる。
【００３９】
セルロースに適用される架橋剤の量は、特定の架橋剤に依存するものであり、そして適当にはセルロースの全重量に基づいて、約０．０１〜約８．０重量パーセントの範囲である。一つの態様において、適用される架橋剤の量は、セルロースの全重量に基づいて約０．２０〜約５．０重量パーセントの範囲である。一つの態様において、セルロースに適用される架橋剤の量は、好適には、セルロースを水中で実質的に不溶性にするために必要な量である。
【００４０】
本発明のカルボキシアルキルセルロースポリマーネットワークは、カルボキシアルキルセルロースを架橋剤で処理して、反応混合物を得て、そして反応混合物を架橋して、組成物を得ることによって得られる。カルボキシアルキルセルロースは、約１〜約６５のカッパー値を有するパルプから得られる。
【００４１】
適したカルボキシアルキルセルロースは、カルボキシメチルセルロースおよびカルボキシエチルセルロースを含む。
適した架橋剤としては、カルボン酸基に対して反応性である架橋剤が挙げられる。代表的な有機架橋剤としては、ジオールおよびポリオール、ジアミンおよびポリアミン、ジエポキシドおよびポリエポキシド、ポリオキサゾリン官能化ポリマー、ならびに一つまたはそれより多いアミノ基および一つまたはそれより多いヒドロキシ基を有するアミノールが挙げられる。代表的な無機架橋剤としては、多価カチオンおよび多カチオンポリマーが挙げられる。例示的な無機架橋剤としては、塩化アルミニウム、硫酸アルミニウム、およびコハク酸（ジカルボン酸）、クエン酸（トリカルボン酸）、ブタンテトラカルボン酸（テトラカルボン酸）のようなカルボン酸リガンドを伴うまたは伴わない炭酸ジルコニウムアルミニウムが挙げられる。三価の鉄、ならびに二価の亜鉛および銅の水溶性の塩は、架橋剤として使用することができる。カオリナイトおよびモンモリロライトのような粘土物質も、ポリカルボキシル化されたポリマーを架橋するために使用することができる。TYZORの名称でDuPontから市販のチタンアルコキシドを、ポリマーのカルボキシルおよび／またはヒドロキシル基と共有結合を形成するために使用することができる。
【００４２】
架橋剤の混合物を使用することができる。
代表的なジオール架橋剤としては、１，４−ブタンジオールおよび１，６−ヘキサンジオールが挙げられる。
【００４３】
代表的なジアミンおよびポリアミン架橋剤としては、ポリオキシプロピレンジアミンのようなポリエーテルジアミン、およびポリアルキレンポリアミンが挙げられる。適したポリエーテルジアミンおよびポリエーテルポリアミンは、JEFFAMINEの名称でHuntsman Corp.（Houston, TX）から商業的に入手可能である。代表的なジアミンおよびポリアミン（例えば、トリ−、テトラ−、およびペンタアミン）としては、JEFFAMINE D-230（分子量230）、JEFFAMINE D-400（分子量400）、ならびにJEFFAMINE D-2000（分子量2000）；JEFFAMINE XTJ-510（D-4000）（分子量4000）、JEFFAMINE XTJ-50（ED-600）（分子量600）、JEFFAMINE XTJ-501（ED-900）（分子量900）、およびJEFFAMINE XTJ-502（ED-2003）（分子量2000）；JEFFAMINE XTJ-504（EDR-148）（分子量148）；JEFFAMINE HK-511（分子量225）；ならびにエチレンジアミン、ジエチレントリアミン、トリエチレンテトラアミン、及びテトラエチレンペンタアミンが挙げられる。
【００４４】
代表的なジエポキシド架橋剤としては、ビニルシクロヘキセンジオキシド、ブタジエンジオキシド、ならびにポリエチレングリコール（４００）ジグリシジルエーテルおよびエチレングリコールジグリシジルエーテルのようなジグリシジルエーテルが挙げられる。
【００４５】
代表的なポリオキサゾリン官能化ポリマーとしては、日本触媒が製造するEPOCROS WS-500が挙げられる。
代表的なアミノール架橋剤としては、トリエタノールアミンが挙げられる。
【００４６】
代表的なポリカチオンポリマーとしては、ポリエチレンイミンおよびHercules, Inc.によって製造されているKYMENE 557Hなどのポリアミドエピクロロヒドリン樹脂が挙げられる。
【００４７】
適した架橋剤としては、カルボキシアルキルセルロースのヒドロキシル基に対して反応性である架橋剤が挙げられる。カルボキシアルキルセルロースのヒドロキシル基に対して反応性である代表的な架橋剤としては、アルデヒド、ジアルデヒド、ジアルデヒド重亜硫酸ナトリウム付加生成物、ジハライド、ジエン、ジエポキシド、ハロエポキシド、ジカルボン酸、およびポリカルボン酸架橋剤が挙げられる。架橋剤の混合物も更に使用することができる。
【００４８】
代表的なアルデヒド架橋剤としては、ホルムアルデヒドが挙げられる。
代表的なジアルデヒド架橋剤としては、グリオキサル、グルタルアルデヒド、およびジアルデヒド重亜硫酸ナトリウム付加生成物が挙げられる。
【００４９】
代表的なジハライド架橋剤としては、１，３−ジクロロ−２−ヒドロキシプロパンが挙げられる。
代表的なジエン架橋剤としては、ジビニルエーテルおよびジビニルスルホンが挙げられる。
【００５０】
代表的なジエポキシド架橋剤としては、ビニルシクロヘキセンジオキシド、ブタジエンジオキシド、ならびにポリエチレングリコールジグリシジルエーテルおよびエチレングリコールジグリシジルエーテルのようなグリシジルエーテルが挙げられる。
【００５１】
代表的なハロエポキシド架橋剤としては、エピクロロヒドリンが挙げられる。
代表的なカルボン酸架橋剤としては、ジ−およびポリカルボン酸が挙げられる。米国特許第５，１３７，５３７号、５，１８３，７０７号、および５，１９０，５６３号は、少なくとも三つのカルボキシル基を含有するＣ２−Ｃ９ポリカルボン酸（例えば、クエン酸およびオキシジコハク酸）の架橋剤としての使用を記載している。適したポリカルボン酸架橋剤としては、クエン酸、酒石酸、リンゴ酸、コハク酸、グルタル酸、シトラコン酸、イタコン酸、酒石酸一コハク酸、マレイン酸、１，２，３−プロパントリカルボン酸、１，２，３，４−ブタンテトラカルボン酸、全ｃｉｓ−シクロペンタンテトラカルボン酸、テトラヒドロフランテトラカルボン酸、１，２，４，５−ベンゼンテトラカルボン酸、およびベンゼンヘキサカルボン酸が挙げられる。
【００５２】
上述したように、カルボキシル化ポリマーは、ジアミンおよびポリアミンで架橋することができる。ジアミンまたはポリアミンによるが、ポリマーは、ジアミン架橋またはアミド／イオン性架橋を経由して架橋することができる。複数のカルボキシル基を有する第１のカルボキシル化ポリマーおよび複数のカルボキシル基を有する第２のカルボキシル化ポリマーの混合物を、トリアジン架橋活性化剤（例えば、２，４，６−トリクロロ−１，３，５−トリアジン、塩化シアヌルとしても知られる、および２−クロロ−４，６−ジメトキシ−１，３，５−トリアジン）で処理して、第１および第２の活性化されたカルボキシル化ポリマーの混合物を得ることができる。一つの態様において、活性化されたカルボキシル化ポリマーの混合物は、第１および第２の活性化されたカルボキシル化ポリマーの活性化されたカルボキシル基に対して反応性の、二つのアミノ基（例えば、第一および第二アミノ基）を有するジアミンまたはポリアミンと反応して、複数のジアミン架橋を形成して、架橋されたカルボキシル化ポリマーを与える。もう一つの態様において、活性化されたカルボキシル化ポリマーの混合物は、第１および第２の活性化されたカルボキシル化ポリマーの活性化されたカルボキシル基に対して反応性である一つのアミノ基を有するジアミンまたはポリアミンと反応して、複数のアミド結合を形成し、そして第１および第２の活性化されたカルボキシル化ポリマーの活性化されたカルボキシルに対して共有的に反応性ではない第２のアミノ基（例えば、第三および第四アミノ基）は、そしてカルボキシル基と複数のイオン性結合を形成し、これによってポリマーと有効に架橋して、架橋されたカルボキシル化ポリマーを与える。「イオン性架橋」という用語は、アミド結合およびイオン性結合、またはアミノ基およびカルボキシル基間の会合を含む架橋を指す。イオン性架橋は、第１のアミドを与える、第１の活性化されたカルボキシル基のジアミンまたはポリアミンとの反応によって形成され、得られたアミドは、第２のカルボキシル基に対してイオン的に反応性であるか、または会合性である第２のアミノ基を有する。
【００５３】
架橋剤の混合物および／または配合物も更に使用することができるものと認識されるものである。
架橋触媒を、架橋反応を促進するために使用することができる。好適な触媒としては、塩化アンモニウム、硫酸アンモニウム、塩化アルミニウム、塩化マグネシウムのような酸性塩およびリンを含有する酸のアルカリ金属塩が挙げられる。
【００５４】
ポリマーに用いられる架橋剤の量は、所望する吸収特質によって様々であってよい。ポリマーに用いられる架橋剤の量は、個々の架橋剤に依存し、適当にはカルボキシアルキルセルロースの全重量に基づいて約０．０１〜約８．０重量パーセントの範囲である。一つの態様において、ポリマーに適用される架橋剤の量は、カルボキシアルキルセルロースの全重量に基づいて約０．５０〜約５．０重量パーセントの範囲である。一つの態様において、ポリマーに適用される架橋剤の量は、カルボキシアルキルセルロースの全重量に基づいて約１．０〜約２．０重量パーセントの範囲である。
【００５５】
本発明のカルボキシアルキルセルロースポリマーネットワークは、少なくとも約２０ｇ／ｇの自由膨潤吸収力を有する。一つの態様において、本発明のカルボキシアルキルセルロースポリマーネットワークは、約２０ｇ／ｇ〜約９０ｇ／ｇの自由膨潤吸収力を有する。自由膨潤吸収力は実施例５に記載の方法により測定された。
【００５６】
本発明のカルボキシアルキルセルロースポリマーネットワークは、少なくとも約５ｇ／ｇの遠心吸収力を有する。一つの態様において、本発明のカルボキシアルキルセルロースポリマーネットワークは、約５ｇ／ｇ〜約５０ｇ／ｇの遠心吸収力を有する。遠心吸収力は実施例５に記載の方法により測定された。
【００５７】
本発明のカルボキシアルキルセルロースポリマーネットワークは、約１０ｇ／ｇの荷重下吸収性値を有する。一つの態様において、本発明のカルボキシアルキルセルロースポリマーネットワークは、約１０ｇ／ｇ〜約４０ｇ／ｇの荷重下吸収性値を有する。荷重下吸収性値は、実施例６に記載の方法により測定された。。
【００５８】
本発明のポリマーネットワーク（CMC SAP）に対するカルボキシメチルセルロース（CMC）、カッパー値、自由膨潤および遠心吸収力、ならびに荷重下吸収性（ＡＵＬ）は、表３に要約されている。代表的なポリマーネットワークの製造手順が、実施例３及び４に記載されている。
【００５９】
【表３】
2006199956.tif 000004
【００６０】
表３において、「GA」はグルタルアルデヒド、「AS」は硫酸アルミニウム６水和物、「DCP」は1,3-ジクロロ-2-プロパノール、「DS」はジビニルスルホン、「PEG/OA」はポリエチレンジグリシジルエーテル／シュウ酸（100/5 w/w）、「JD」はJEFFAMINE D-400を意味する。架橋剤の量は、カルボキシメチルセルロースの重量に基づく重量％によって示される。サンプル９９Ｃに対しては、水／エタノール溶液を使用して、カルボキシメチルセルロースを溶解している。サンプル９３Ｂと９９Ｂに対しては、水／イソプロパノール溶液を使用して、カルボキシメチルセルロースを溶解している。パルプＰ１は、２５．６のカッパー価を有する軽度に漂白したパルプから製造された。サンプル８０Ａ，８０Ｂ，９５Ｃ，９９Ｃ，および９９Ｄは25℃で乾燥した。サンプル８０Ｂは１５０℃で１時間加熱した。他の全てのサンプルは、１０５℃で１５分間加熱し、次いで、６０−８０℃で２−４時間加熱した。ポリマーネットワークは、ポリマーネットワークの吸収特性を向上させるために、水に不溶性の添加剤などの添加剤を含んでいてもよい。例えば、サンプル７９Ａは木粉（１０重量％）を含む。
【００６１】
更なる側面において、本発明は、先に記載したポリマーネットワークを製造する方法を提供する。
一つの態様において、本発明の方法は、約１〜約６５のカッパー値を有するパルプから得られたカルボキシアルキルセルロースを、このカルボキシアルキルセルロースを水に不溶性にするのに十分な量の架橋剤により処理して、反応混合物を得ること、及び、この反応混合物を架橋して組成物を得ることを含んでなる。
【００６２】
もう一つの態様において、本発明の方法は、約１〜約６５のカッパー値を有するパルプから得られたカルボキシアルキルセルロースと、このカルボキシアルキルセルロースを水に不溶性にするのに十分な量の架橋剤とを混合して反応混合物を得ること；この反応混合物に水混和性の溶媒を添加して、沈殿した混合物を得ること；この沈殿した混合物を回収すること；及び、沈殿した混合物を室温で架橋が生じるのに十分な時間加熱して組成物を得ることを含んでなる。
【００６３】
ある種の金属イオンを架橋剤として使用する態様において、カルボキシアルキルセルロースを金属イオン（例えば、硫酸アルミニウム）の溶液と混合することにより、室温またはその近辺（即ち、約２５℃）で架橋された生成物の沈殿を生じる。
【００６４】
他の態様において、架橋を起こすために十分な温度および時間で加熱することによって、架橋を行うことができる。架橋は、約５０〜１５０℃の温度で約５〜６０分間加熱することによって達成することができる。架橋は、反応混合物の沈殿中、反応混合物の溶媒抽出中、または沈殿した混合物の乾燥中に生じてもよい。
【００６５】
もう一つの側面において、本発明は、先に記載したカルボキシアルキルセルロースポリマーネットワークを含む吸収剤製品を提供する。カルボキシアルキルセルロースポリマーネットワークは、パーソナルケア用吸収剤製品に組込むことができる。カルボキシアルキルセルロースポリマーネットワークは、パーソナルケア用吸収剤製品中に組込むための複合体中に含めることができる。この複合体は、カルボキシアルキルセルロースポリマーネットワークを単独で含むように構成されるか、または、カルボキシアルキルセルロースポリマーネットワークを、（繊維質物質、結合剤物質、他の吸収剤物質、およびパーソナルケア用吸収剤製品中に普通に使用される他の物質を始めとする）他の物質とを組合せて含むように構成されてもよい。適した繊維質物質としては、ポリエステル、ポリプロピレン、および異相構造結合繊維のような合成繊維；ならびにフラッフパルプ繊維、架橋されたセルロース質繊維、綿繊維、およびＣＴＭＰ繊維のようなセルロース質繊維が挙げられる。適した他の吸収剤物質としては、ミズゴケのような天然の吸収剤、およびポリアクリレートのような慣用的な合成超吸収剤が挙げられる。
【００６６】
本発明のカルボキシアルキルセルロースポリマーネットワークから誘導された、またはそれを含む吸収剤複合体によって、オムツ（使い捨てオムツおよびトレーニングパンツを含む）；女性用ケアー製品（生理用ナプキンおよびパンツライナーを含む）；成人失禁用製品；タオル；外科および歯科用スポンジ；包帯；フードトレーパッド；等のような各種の吸収剤物品中に好都合に組込むことができる。従って、もう一つの側面において、本発明は、カルボキシアルキルセルロースポリマーネットワークを含む吸収剤複合体、構成物、および吸収剤物品を提供する。
【００６７】
カルボキシアルキルセルロースポリマーネットワークは、吸収剤のコアまたは貯蔵層としてオムツのようなパーソナルケア用吸収剤製品中に組込むことができる。複合体は、有用な吸収剤構成物を得るために、単独で、あるいは一つまたはそれより多い捕捉層および／または分配層のような他の層との組合せで使用することができる。
【００６８】
本発明のカルボキシアルキルセルロースポリマーネットワークを含む吸収剤複合体を組込んだ代表的な吸収剤構成物を、図１および２に示す。図１において、構成物１００は、上部捕捉層２０と組合わせた貯蔵層として使用される複合体１０（即ち、カルボキシアルキルセルロースポリマーネットワークを含む複合体）を含む。
【００６９】
吸収剤複合体および捕捉層の組合せを含む先に記述した構成物に加えて、構成物は、更に捕捉層および複合体の中間の分配層を含むことができる。図２は、捕捉層２０および複合体１０間に挿入された中間層３０（例えば、分配層）を有する構成物１１０を例示する。
【００７０】
複合体１０ならびに構成物１００および１１０は、吸収剤物品に組込むことができる。一般的に、図３Ａ−Ｃに示された吸収剤物品２００、２１０、および２２０は、液体透過性表面シート２２、液体不浸透性裏打ちシート２４、および複合体１０、構成物１００、または構成物１１０をそれぞれ含む。このような吸収剤物品において、表面シートは、裏打ちシートに接合することができる。
【００７１】
他の吸収剤製品が、カルボキシアルキルセルロースポリマーネットワークおよびカルボキシアルキルセルロースポリマーネットワークを含む複合体を組込んで設計することができると認識されるものである。
【００７２】
以下の実施例は、例示の目的のために提供されるのであって、本発明を制約するものではない。
【実施例】
【００７３】
実施例１  カルボキシメチルセルロースを製造するための一般的手順
この実施例において、本発明のカルボキシアルキルセルロースポリマーネットワークの製造において有用な代表的なカルボキシメチルセルロースを製造するための一般的手順が記載される。
軽度に漂白された乾燥履歴がないクラフトパルプ（２５．０ｇ、オーブン乾燥）を、イソプロパノール（１．３９Ｌ）と、０℃の窒素雰囲気下で３０分間混合した。水酸化ナトリウム溶液（水中の４０．５６ｇ、全重量９４．７４ｇ）を３０分かけて滴下により加え、そして反応物を１時間攪拌させた。イソプロパノール（５５．５５ｍＬ）中のモノクロロ酢酸（２２．６９ｇ）の溶液を攪拌されたパルプに３０分かけて滴下により加え、この間に反応温度は５５℃に増加した。反応物を３時間撹拌し、次いで濾過し、２Ｌの７０／３０のメタノール／水の溶液中に入れ、そして酢酸で中和した。得られたスラリーを濾過で集め、２Ｌの７０／３０、８０／２０、および９０／１０のエタノール／水の溶液でそれぞれ１回、次いで最後に１００％メタノールで洗浄して、生成物のカルボキシメチルセルロースを得た。
上記のパルプ（Ａ１，Ｂ１，Ｃ１，及びＭ１）から調製した水溶性カルボキシメチルセルロース（ＣＭＣ  ＳＡＰ  ７５，７７，７８，および９８）の吸収特性を表３にまとめる。
【００７４】
実施例２  カルボキシメチルセルロースを製造するための代表的手順：低白色度パルプ
この実施例において、カルボキシメチルセルロースを、低白色度パルプから製造するための代表的手順が記載される。
２５％の濃度で、低白色度を有するいくつかの乾燥履歴がないパルプ（４０ｇ）を、１６０ｇのイソプロパノール、変化する量の５０％水酸化ナトリウム水溶液、および４２ｇのモノクロロ酢酸と混合し、そして６５℃で３．５時間加熱し、実施例１に記載された手順に従った。生成物のカルボキシメチルセルロースの特性は、表１（ＣＭＣ  Ｈ、ＩおよびＪ）に示されている。
【００７５】
実施例３  繊維カルボキシメチルセルロースポリマーネットワークを製造する代表的手順
この実施例において、繊維カルボキシメチルセルロースポリマーネットワークを製造する代表的手順が記載される。
実施例１に記載したように調製したカルボキシメチルセルロースを、洗浄中、或いは、洗浄後（８１Ａ）に架橋剤で浸した。含浸したセルロースを次いで乾燥し、その間に、架橋を生じさせた。
上記のように（カルボキシメチルセルロースの重量に基づいて４重量％のグルタルアルデヒド）調製した繊維ポリマーネットワーク（ＣＭＣ  ＳＡＰ  ８１Ａ）の吸収特性を表３にまとめる。
【００７６】
実施例４  カルボキシメチルセルロースポリマーネットワークを製造する代表的手順
この実施例では、カルボキシメチルセルロースポリマーネットワークを製造するための代表的手順を記載する。この手順では、生成物であるポリマーネットワークは、水溶液からの再生（regeneration）により製造された（例えば、乾燥までエバポレーション、水混和性非溶媒による沈殿）。
実施例１に記載したように調製したカルボキシメチルセルロースを、水、または、水：水混和性溶媒混合物に溶解させた。好適な水：水混和性溶媒混合物としては、水：アルコール混合物（例えば、水：アルコール（２：３、ｗ/ｗ）混合物）が挙げられる。このカルボキシメチルセルロース溶液に架橋剤（および付加的な架橋触媒）を添加した。混合した溶液を、次いで、エバポレーションして乾燥させるか、非溶媒で沈殿させる。沈殿した混合物を乾燥した（付加的に加熱する）。
これらの方法により調製したポリマーネットワークを細かく粉砕して吸収試験用粒子（例えば、約２００−８００ミクロン）とした。
上記のように（カルボキシメチルセルロースの重量基準で４．７重量％のジビニルスルホン）沈殿により調製したポリマーネットワーク（CMC SAP 80A）の吸収特性を表３にまとめる。
上記の水（水／水混和性溶媒）の蒸発によって調製したポリマーネットワーク（CMC SAP 77A, 77B, 79A, 80B, 82A, 83A, 84A, 84B, 95A, 95B, 95C, 97A, 93a, 93b, 94, 99A, 99B, 99C,および99D）の吸収特性を表３にまとめる。
【００７７】
実施例５
この実施例において、自由膨潤吸収力（ｇ／ｇ）および遠心吸収力（ｇ／ｇ）を測定するための方法が記載される。
自由膨潤吸収力（ｇ／ｇ）および遠心吸収力（ｇ／ｇ）を決定するための器具、手順、および計算式は、以下のとおりである。
【００７８】
実験器具
・日本製の空のティーバッグ（Drugstore.comから入手可能、IN PURSUIT OF TEAポリエステルティーバッグ、９３ｍｍ×７０ｍｍ、折畳みフラップを持つ（ｈｔｔｐ：ｗｗｗ．ｍｅｓｈ．ｎｅ．ｊｐ／ｔｏｋｉｗａ／）
・秤（小数点下４桁の精度、空気乾燥超吸収性ポリマー（ＡＤ  ＳＡＰ）およびティーバッグ重量に対して０．０００１ｇ）
・タイマー
・１％生理食塩水
・クリップ付きドリップラック（ＮＬＭ  ２１１）
・実験室用遠心分離機（ＮＬＭ  ２１１、Ｓｐｉｎ−Ｘスピン抽出器、モデル７７６Ｓ、３，３００ＲＰＭ、１２０ｖ）
【００７９】
試験手順：
１．ＡＤ  ＳＡＰの固体含有率を決定する。
２．ティーバッグを最も近い０．０００１ｇまで予備秤量し、そして記録する。
３．０．２０２５ｇ±０．００２５ｇのポリマーネットワークサンプル（ＳＡＰ）を正確に秤量し、記録し、そして予備秤量されたティーバッグ（空気乾燥（ＡＤ）バッグ重量）中に入れる。（ＡＤ  ＳＡＰ重量＋ＡＤバッグ重量＝全乾燥重量）。
４．ティーバッグの端を折畳み、バッグを閉じる。
５．容器（少なくとも約７．５ｃｍ（３インチ）の深さ）を、少なくとも約５ｃｍ（２インチ）まで１％の生理食塩水で満たす。
６．ティーバッグ（試験試料を含む）を平らに持ち、そして震盪して、試験物質をバッグ中に均等に配分する。
７．ティーバッグを生理食塩水の表面に横たえ、そしてタイマーを起動する。
８．バッグを規定された時間（例えば、３０分）浸漬する。
９．ティーバッグを、いずれもの内容物をバッグからこぼさないように注意深く取出し、ドリップラックのクリップに注意深く３分間吊るす。
１０．それぞれのバッグを注意深く取りはずし、秤量し、そして記録する（ドリップ重量）。
１１．ティーバッグを遠心機の壁面に、これらが接触しないように注意深く、そして壁面の周りに均一に釣合うように注意深く置く。
１２．蓋を閉め、ロックし、そしてタイマーを起動する。７５秒間遠心する。
１３．蓋のロックを開け、そしてバッグを取出す。それぞれのバッグを秤量し、そして重量を記録する（遠心重量）。
【００８０】
計算式
ティーバッグ中の物質は、以下のように測定された吸収性を有する：
・自由膨潤吸収力、計数＝５．７８
・遠心吸収力、計数＝０．５０
・Ｚ＝オーブン乾燥ＳＡＰ重量（ｇ）／空気乾燥ＳＡＰ重量（ｇ）
【００８１】
【数１】
2006199956.tif 000005
【００８２】
【数２】
2006199956.tif 000006
【００８３】
実施例６  荷重下吸収性（ＡＵＬ）の測定方法
この実施例において、荷重下吸収性（ＡＵＬ）を測定するための方法を記載する。
ＡＵＬを決定するための器具、手順、および計算式は、以下のとおりである。図４を参照されたい。
【００８４】
実験器具
・Mettler Toledo PB 3002秤およびBLANCE-LINKソフトウェア、または、他の同等の秤およびソフトウェア。ソフトウェア設定：秤からの重量を３０秒毎に記録する（これは、負の数字であるものである。このソフトウェアにより、それぞれの測定値を、EXCELのスプレッドシートに入力することができる。
・Kontes 90mm ULTRA-WAREフィルター（フリットガラス（粗い）フィルター板付き）。スタンドにクランプで固定される。
・ビンの底部付近に排出管を持つ２Ｌのガラス瓶。
・ビンに適合するストッパーを経由するガラス管を持つゴム製ストッパー（空気入口）。TYGON管。
・ステンレス鋼のロッド／プレキシガラスのプランジャーの組立て体（７１ｍｍ直径）。
・プランジャー上に置くためのドリルで開けられた穴を持つステンレス鋼の錘（プランジャーおよび錘＝８６７ｇ）。
・ＶＷＲ  ９．０ｃｍ濾紙（Qualitative 413カタログ番号28310-048）、８０ｍｍの大きさに切断。
・両面接着SCOTCHテープ。
・０．９％生理食塩水。
【００８５】
試験手順
１．フィルター機構を小型水平器で水平にする。
２．フリットガラスフィルターおよびビンの中の生理食塩水の水準が同じ高さになるようにフィルターの高さまたはビンの流体水準を調節する。
３．管路中のよじれまたはフリットガラスのフィルター板下の管路に空気の泡がないように確実にする。
４．濾紙をフィルター中に置き、そしてステンレス鋼の重りを濾紙上に置く。
５．５−１０分間待ち、この間に濾紙は完全に濡れ、そして置かれた重りと平衡する。
６．ゼロの釣合いをとる。
７．濾紙が平衡に達するのを待つ間に、プランジャーを底部の両面接着テープで準備する。
８．プランジャー（テープと）を別個の秤に置き、ゼロ点調整する。
９．プランジャーを乾燥試験材料（ポリマーネットワークサンプル）中に置き、材料の単層が両面接着テープによって底部に接着するようにする。
１０．プランジャーおよび試験材料をゼロ点調整された秤で秤量し、そして乾燥試験材料の重量を記録する（乾燥材料重量は０．１５ｇ±０．０５ｇ）。
１１．濾紙は、この時点で平衡しているはずであり、ゼロ点調整する。
１２．秤記録ソフトウェアを起動する。
１３．錘を除去し、そしてプランジャーおよび試験材料をフィルター組立て体に置く。
１４．錘をプランジャー組立て体上に置く。
１５．試験が完了するまで待つ（３０または６０分）。
１６．秤記録ソフトウェアを停止する。
【００８６】
計算式
Ａ＝秤読取り（ｇ）＊−１（試験材料によって吸収された生理食塩水の重量）
Ｂ＝試験材料の乾燥重量（これはＡＤ重量を固体の％を掛けることによって水分に対して補正することができる）。
ＡＵＬ（ｇ／ｇ）＝Ａ／Ｂ（１％生理食塩水ｇ／１ｇの試験材料）。
【００８７】
実施例７  木材パルプ由来のパルプ糖／リグニンの測定方法
この実施例において、高性能液体クロマトグラフィーによって木材パルプからのパルプ糖／リグニンを測定するための方法を記載する。方法は、０．０１％〜１００％のパルプ糖の濃度を測定する。
この方法において、パルプまたは木材の糖のポリマーは、硫酸蒸解によってモノマーに転換される。パルプを粉砕し、秤量し、硫酸で加水分解し、２００ｍＬの最終体積に希釈し、濾過し（残留固体をリグニンと考える）、再び希釈し（１．０ｍｌ＋８．０ｍｌのＨ２Ｏ）、そして高性能液体クロマトグラフィー（ＨＰＬＣ）で分析する。
【００８８】
クロマトグラフィー装置
・溶媒入口を４つ有する、GP 50 Dionexの金属を含まない勾配ポンプ。
・金の作動電極およびソリッドステートの参照電極を持つ、Dionex ED 40パルス式電流測定検出器。
・全てのカラム、ED 40セルおよび注入ループを含有する熱区画を持つ、DionexオートサンプラーAS 50。
・１Ｌのプラスチックビンを持つ、Dionex PC10空気式溶媒添加装置。
・ヘリウムタンク、最低９９．９９％。
・溶媒出口およびヘリウムガス入口キャップを持つ、４×２ＬのDionexポリエチレン溶媒ビン。
・CarboPac PA1（Dionex P/N 035391）イオン交換カラム、４ｍｍ×２５０ｍｍ。
・CarboPacガードカラム（Dionex P/N 043096）、４ｍｍ×５０ｍｍ。
・アミノトラップカラム（Dionex P/N 046122）、４ｍｍ×５０ｍｍ。
・Type HA ０．４５ｕフィルターを有するMillipore溶媒濾過装置。
【００８９】
クロマトグラフィー試薬
・蒸留脱イオン水。
・JT Baker５０％水酸化ナトリウム溶液。
・JT Baker酢酸ナトリウム三水和物超純粋生物用試薬の２Ｍ原液（１３６．１ｇ／Ｌ）。
【００９０】
手順。
・実施例７に記載される蒸解法によって記載される試料の調製。（注）Ｈ２Ｏは、すべてMillipore  Ｈ２Ｏを意味する。
・溶媒の調製。
・溶媒Ａは、ヘリウムのブランケット下に設置する２０分前からヘリウムで散布された、蒸留され、そして脱イオンされた水である。
・溶媒Ｂは、２Ｌの４００ｍＭのＮａＯＨである。１９６０ｍＬの水をヘリウムで２０分間散布する。４１．６ｍＬの５０％ＮａＯＨを、５０ｍＬのプラスチックピペットでなお散布しながら加える。５０％ＮａＯＨの撹乱を最小にし、そしてこれを液体の中間部から抜出す。これは、Ｎａ２ＣＯ３の汚染を減少することを確実にする。試薬を混合するために散布器を使用し、ついでビンを溶媒Ｂの位置に移動し、そしてヘリウムでブランケットする。
・溶媒Ｄは、２００ｍＭの酢酸ナトリウムである。４９ｇの酢酸ナトリウム三水和物（JT Baker超純粋生物用試薬）を秤量し、約１５００ｍＬの水中に入れる。攪拌板上で溶解するまで攪拌する。１８００ｍＬに調節する  これを、０．４５ｕ  タイプＨＡメンブランを持つMillipore濾過装置を使用して、２００ｍＬの枝付きフラスコ中に濾過する。これを溶媒Ｄのビンに入れ、ついでヘリウムで２０分間散布する。ビンを溶媒Ｄの位置に移動し、そしてヘリウムでブランケットする。
・溶媒添加用溶媒は、１Ｌの２００ｍＭのＮａＯＨである。これは、カラムの後で加えられて、ｐＨ１４においてアニオンとしての糖の検出を可能にする。１０．４ｍＬの５０％ＮａＯＨを、１Ｌの水に加える。前回の実験からの十分な試薬が残っている場合、５００ｍＬの水および５．２ｍＬの５０％ＮａＯＨを使用することができる。試薬をＰＣ１０空気式溶媒添加装置に移す。
・クロマトグラフの設定。（計器パネル上の選択キーを使用して、リモート／ローカルおよび直接／スケジュール制御間のトグルを選択する。）
・ポンプ流量複合装置で、溶媒Ａを４０％に、溶媒Ｂを３０％にそして溶媒Ｄを３０％に設定し、流量を１Ｌ／分に設定する。圧力変換機の排出弁を、ついでプライミング用遮断Ｌｕｅｒ  Ｐｏｒｔ弁を開放する。プライミング機能を可能にし、そして約１０ｍＬの溶媒をプラスチックシリンジで抜出す。プライミング機能を不能にし、放出弁を閉め、次いで抜出し弁を閉める。更に２回繰返す。
・ポンプを５０／５０の溶媒Ａ／溶媒Ｂに設定する。１ｍＬ／分で２０分間、または０．２ｍＬで２時間作動して、カラムを洗浄する。ＥＤ４０検出セルを作動させる。ＡＳ５０の温度機能を２５℃に設定する。
・ＡＳ５０のスケジュールを設定する。パルプ糖に関連する全てのＰｅａｋＮｅｔメインメニューファイルは、サブホルダー、Ｍｅｔｈｏｄｓ、ＳｃｈｅｄｕｌｅｓおよびＤａｔａを伴うｐｓｕｇａｒホルダー中にある。スケジュールは、拡張子．ｓａｓ．を有する。前回のスケジュールをテンプレートとして使用する。Ｈ２ＳＯ４のブランク（試料と同一濃度に希釈）の３回の注入を最初に行う；全ての他のガラス瓶は、それぞれ１回の注入を有する。注入体積は、全ての試料に対して５ｕＬであり、注入タイプは、「Ｐａｒｔｉａｌ」であり、遮断体積は、１０ｕＬであり、シリンジ速度は３であり、全ての試料および標準は、試料タイプ「Ｓａｍｐｌｅ」であり、現在の計装法は、sugarsgradient4.metであり、データファイル保存ラベルは、「data」であり、そしてDilution、WeightおよびInt.Std.の値は、全て１に等しく設定する。
・四つの標準を初めに行い、そして試料の終点を四つより多い試料で設定する。
・試料を試験する。
・溶媒添加ポンプのスイッチを入れ、そしてベースラインアイコンをクリックする。ＰＣ  １０圧力ダイヤルを使用して、５ｍＬのメスシリンダーおよびストップウオッチで全流量を１．５ｍＬ／分に調節する（カラムから１ｍＬ／分、そして溶媒添加溶出剤に対して０．５ｍＬ／分）。２．０分間流れを測定して、シリンダーに３．０ｍＬを得る。
・ベースラインを確定した後、「Ｒｕｎ」アイコンをクリックする。
・試験が完了した後、自動試料採取器、ＥＤ  ４０およびポンプを、ローカルおよび直接制御に変更する。オーブン温度を２０℃に変更し、そしてオーブンが冷却するまで数分間流れを継続する。ポンプの流れを１００％の水で１ｍＬ／分に数分間変更し、そして蒸留水でポンプヘッドからＮａＯＨを洗浄する。
・計算式
【００９１】
【数３】
2006199956.tif 000007
【００９２】
・正規化面積は、μｇ／ｍＬの糖濃度のｘ値に対するｙ値としてプロットされる。スプレッドシートの機能は、傾きおよび標準曲線との切片を計算し、ゼロは、点として含まれない。
【００９３】
【数４】
2006199956.tif 000008
【００９４】
実施例８  クロマトグラフィーによるパルプ糖分析のための木材パルプ調製方法
この実施例において、クロマトグラフィーによるパルプ糖の分析のための木材パルプの調製方法が記載される。
この方法は、高性能液体クロマトグラフィーによるパルプ糖の分析のための木材パルプの調製のために適用可能である。
パルプまたは木材糖のポリマーは、硫酸蒸解によってモノマーに転換される。高性能液体クロマトグラフィー（ＨＰＬＣ）による分析のための調製において、パルプを粉砕し、秤量し、硫酸で加水分解し、２００ｍＬの最終体積に希釈し、濾過し、再び希釈（１．０ｍＬ＋８．０ｍＬの水）する。
１回の分析に対して最低６０−１００ｍｇの試料を必要とする。均一性に関する誤差を回避するために、１−２ｇが好ましい。
【００９５】
試料の取扱い  空気乾燥試料に対しては特にない。試料が湿潤している場合、これを空気乾燥または２５±５℃のオーブンに乾燥するまで入れる。
【００９６】
機器
・オートクレーブ。
・クロマトグラフ法のために１０ｍＬのポリエチレンビン。
・Gyrotory湯浴震盪器、モデルＧ７６。
・Mettler HL52分析用秤のような±０．０１ｍｇまでの秤量が可能な秤。
・Intermediate Thomas-Wiley Mill、２０メッシュ篩。
・ＮＡＣ  １５０６真空オーブン。
・Brinkmann薬品耐性栓式分配器、５ｍＬ容量。
・５０ｍＬ栓式分配器、EM Science。
・１０ｍＬプラスチック使い捨てシリンジ、ＶＷＲ。
・６ｃｍ平方に切ったアルミニウムホイル。
・５ｃｍ平方に切ったKimwipe。
・１６ｍＬの琥珀色のガラス保存ビン。
・０．４５μのＧＨＰフィルター、Gelman。
・調節式容積型ピペットおよびチップ、Gilson。
・注ぎ口を持つ肉厚試験管、２．５×２０ｃｍ。
【００９７】
試薬
・７２％硫酸溶液（Ｈ２ＳＯ４）−１８３ｍＬの水を２Ｌのエルレンマイヤーフラスコに移す。フラスコを氷浴中に詰め、そして冷却させる。４７０ｍＬの９６．６％Ｈ２ＳＯ４を、かき混ぜながらゆっくりと、そして注意深くフラスコに注ぐ。
・フコース、内部標準。２．０±１ｇのフコース［２４３８−８０−４］を、１００．０ｍｌのＨ２Ｏに溶解し、２０．０±１ｍｇ／ｍｌの濃度を得る。この標準をＬＣ冷蔵庫に保存する。
・溶解パルプ標準−Ｔ５１０対照パルプ。
・クラフト対照パルプ標準。
・それぞれの糖をｍｇで４桁の有効桁まで別個に秤量し、そして１００ｍｌのメスフラスコに移す。糖を少量の水に溶解する。水で規定体積にし、よく混合し、そして内容物を清浄な約１２０ｍｌ（４−ｏｚ）の琥珀色のビンに移す。
・クラフトパルプ標準原液。それぞれの糖をｍｇで４桁の有効桁まで別個に秤量し、そして１００ｍｌのメスフラスコに移す。糖を少量の水に溶解する。水で規定体積にし、よく混合し、そして内容物を清浄な約１２０ｍｌ（４−ｏｚ）の琥珀色のビンに移す。
【００９８】
手順
H2Oと呼ぶものはすべて、Millipore H2Oである。
試料の調製。約０．５−１ｇのパルプを２０メッシュの篩の大きさのWiley Millで粉砕し、粉砕した試料を５０ｍＬのビーカーに収集する。約２００ｍｇの試料（必要な場合二重に）を４０ｍＬのTEFLON容器に入れる。ＮＡＣ  １５０６真空オーブン中に入れる。扉を閉める。抽気弁（真空オーブンの左側上部にある）を閉じる。温度スイッチを入れ、温度設定が適当か点検する。真空弁（真空オーブンの右側上部にある）を開く。主真空弁を開く。真空オーブンを一晩、５０±５℃で１２５ｍｍＨｇで乾燥する。
主真空弁およびオーブン真空弁を切る。抽気弁を開く。温度スイッチを切る。圧力が７６０ｍｍＨｇに戻るまで待つ。
試料を真空オーブンから取出す。試料をデシケーター中で３０分間冷却する。
標準を冷蔵庫から取出し、そして室温にさせる。
Gyrotory湯浴震盪器の加熱を開始する。設定は次のとおりである：
・加熱：高温
・制御サーモスタット：３０℃
・安全サーモスタット：２５℃
・速度：１．４８
・震盪器：オフ
湯浴液面を点検し、必要な場合には、試料が水の液面の下になるように満たす。
ＴＥＦＬＯＮ容器および試料の風袋を０．０００に補正する。ピンセットを使用して６０−１００ｍｇの試料を１００ｍＬの試験管に入れる。容器および試料を再秤量し、そして負の重量を記録する。
１．０ｍＬの７２％Ｈ２ＳＯ４をBrinkmannディスペンサーで試験管に入れる。攪拌棒の丸い末端で１分間撹拌し、全ての線維が濡れ、そして全ての凝集塊が破砕されていることを確実にする。
試験管をgyrotory湯浴震盪器に入れる。それぞれの試料を、３回、２０−４０分の間で１回、再び４０−６０分の間で、そして再び６０−８０分の間で攪拌する。試料を９０分後に取出す。
試料を加熱している間に、Brinkmannディスペンサーを２８ｍＬの水を分配するために較正する。ビーカーを０．００ｇに風袋補正する。２８±０．１ｇの水を分配する。水を秤量し、そしてBrinkmannディスペンサーをそのように調節する。
９０分に、試料中の撹拌棒を２８±０．１ｇの水で洗浄する。
自動ピペットを１±０．００１ｍＬに較正する。１．０００ｍＬの内部標準（フコース）を試料中に分配する。溶液を旋回攪拌する。
アルミニウムホイルで固く覆い、ホイルがオートクレーブ中に落ちないように確実にする。
オートクレーブの排出口を閉じる。４Ｌの水をオートクレーブに加える。試料および標準を伴う試験管ラックを、オートクレーブの棚に置く。扉を閉め、そして鍵を掛ける。タイマーを‘０’に設定する。タイマーは６０分に設定されるものである。２０分後にオートクレーブを点検し、圧力が１４−１６ｐｓｉ（９５−１０５ｋＰａ）であり、そして温度が＞２６０°Ｆ（１２７℃）であることを確実にする。
７５分後、試料をオートクレーブから取出す。
試料を１時間冷却する。
試料を２００ｍＬのメスフラスコに注ぐ。較正されたBrinkmannディスペンサーを使用して、２８．０ｍＬのアリコートのＨ２Ｏで試験管の側面を洗浄する。旋回する。メスフラスコに注ぐ。Ｈ２Ｏの更に２回のアリコートで繰り返して試験管の側面を洗浄する。較正された体積の分配された水を蒸解の前に使用し、それぞれの試料および標準が正確に同じ方法で処理されるようにする。蒸解後、分配器は、既に２８．０ｍＬに設定されている。この量での洗浄は、試験管の側面が十分に洗浄されていることを確実にする。
ビーカーからフラスコにＨ２Ｏを注ぎ、そしてメニスカスを使い捨てピペットで調節して、フラスコを最終体積にする。栓をし、反転し、そして３分間震盪する。
Brinkmannディスペンサーを８．０±０．０１ｍＬに較正する。８．０ｍＬのＨ２ＯをDionexビンに分配する。
一定のアリコートの試料を、使い捨ての１０ｍＬシリンジで、ラベルを付けられた１６ｍＬの琥珀色のビンにＧＨＰ０．４５μのフィルターを通して濾過する。ラベルをメスフラスコからビンに移す。
試料の１．０００ｍＬのアリコートを、１．０００ｍＬのシリンジでDionexビンに移す。
【００９９】
クラフトパルプ標準：
四つの２５ｍＬのメスフラスコに、クラフトパルプの標準を、それぞれ：
・０．４００ｍＬ
・０．８００ｍＬ
・１．２００ｍＬ
・１．６００ｍＬ
加える。
１２５μＬの７２％Ｈ２ＳＯ４をそれぞれの標準に加える。１２５μＬのフコースを内部標準としてそれぞれの標準に加える。７ｍＬのＨ２Ｏをそれぞれの標準に加える。アルミニウムホイルで覆い、そして試料と共にオートクレーブにかける。
Ｈ２Ｏで最終体積にする。
標準を、使い捨ての１０ｍＬのシリンジで、ラベルを付けられた１６ｍＬの琥珀色のビンにＧＨＰフィルターを通して濾過する。
１．０００ｍＬの標準を、１．０００ｍＬのシリンジでDionexビン中の８．０ｍＬのＨ２Ｏに加える。Dionexおよびビンに蓋をする。
【０１００】
Ｔ５１０対照溶解パルプ標準：
四つの２５ｍＬのメスフラスコに、Ｔ５１０対照溶解パルプ原液を、それぞれ：
・０．４００ｍＬ
・０．８００ｍＬ
・１．２００ｍＬ
・１．６００ｍＬ
加える。
１２５μＬの７２％Ｈ２ＳＯ４をそれぞれの標準に加える。１２５μＬのフコース内部標準をそれぞれの標準に加える。７ｍＬのＨ２Ｏをそれぞれの標準に加える。アルミニウムホイルで覆い、そして試料と共にオートクレーブにかける。Ｈ２Ｏで最終体積にする。
標準を、使い捨ての１０ｍＬのシリンジで、ラベルを付けられた１６ｍＬの琥珀色のビンにＧＨＰフィルターを通して濾過する。１．０ｍＬの標準を、１．０ｍＬのＨａｍｉｌｔｏｎシリンジでDionexビン中の８．０ｍＬのＨ２Ｏに加える。Dionexおよびビンに蓋をする。
【０１０１】
本発明の好ましい態様が例示され、そして記載されてきたが、各種の変更を、本発明の思想および範囲から逸脱することなく行うことができることは認識されるものである。
【０１０２】
排他的所有権または排他的権利が請求される本発明の態様は、以下のように定められる：
（１）  水膨潤性の、水に不溶性の架橋カルボキシアルキルセルロースであって、該カルボキシアルキルセルロースが約１〜約６５のカッパー値を有するパルプから得られる、上記セルロース。
（２）  前記カルボキシアルキルセルロースが、カルボキシメチルセルロース又はカルボキシエチルセルロースからなる群より選択される、（１）に記載のセルロース。
（３）  前記カルボキシアルキルセルロースが、未漂白のセルロースまたは軽度に漂白されたセルロースから得られる、（１）に記載のセルロース。
（４）  前記パルプが、セルロースの約０．１５〜約１０重量パーセントのリグニン含有率を有する、（１）に記載のセルロース。
（５）  前記パルプが、セルロースの約０．１〜約１７重量パーセントのヘミセルロース含有率を有する、（１）に記載のセルロース。
（６）  前記カルボシキアルキルセルロースが、約０．４〜約１．４のカルボキシ置換度を有する、（１）に記載のセルロース。
（７）  少なくとも２０ｇ／ｇの自由膨潤吸収力（Free Swell Capacity）を有する、（１）に記載のセルロース。
（８）  少なくとも約５ｇ／ｇの遠心吸収力（Centrifuge Capacity）を有する、（１）に記載のセルロース。
（９）  少なくとも約１０ｇ／ｇの荷重下吸収性（Absorbency Under Load：ＡＵＬ）値を有する、（１）に記載のセルロース。
（１０）  約１〜約６５のカッパー値を有するパルプから得たカルボキシアルキルセルロースを、該カルボキシアルキルセルロースを水中で不溶性にするのに十分な量の架橋剤と反応させることにより得ることのできる組成物。
（１１）  前記カルボキシアルキルセルロースが、カルボキシメチルセルロース又はカルボキシエチルセルロースからなる群より選択される、（１０）に記載の組成物。
（１２）  前記カルボキシアルキルセルロースが、未漂白のセルロースまたは軽度に漂白されたセルロースから得られる、（１０）に記載の組成物。
（１３）  前記パルプが、セルロースの約０．１５〜約１０重量パーセントのリグニン含有率を有する、（１０）に記載の組成物。
（１４）  前記パルプが、セルロースの約０．１〜約１７重量パーセントのヘミセルロース含有率を有する、（１０）に記載の組成物。
（１５）  前記カルボシキアルキルセルロースが、約０．４〜約１．４のカルボキシ置換度を有する、（１０）に記載の組成物。
（１６）  前記架橋剤が、ジオール、ジアミン、アミノール、アルデヒド、ジアルデヒド、ジアルデヒド亜硫酸水素ナトリウム付加生成物、ジハライド、ジエン、ジエポキシド、ハロエポキシド、ジカルボン酸、ポリカルボン酸、ポリオキサゾリン官能化ポリマー、多価カチオン、ポリカチオン性ポリマー、及びこれらの混合物からなる群より選択される、（１０）に記載の組成物。
（１７）  少なくとも２０ｇ／ｇの自由膨潤吸収力（Free Swell Capacity）を有する、（１０）に記載の組成物。
（１８）  少なくとも約５ｇ／ｇの遠心吸収力（Centrifuge Capacity）を有する、（１０）に記載の組成物。
（１９）  少なくとも約１０ｇ／ｇの荷重下吸収性（Absorbency Under Load：ＡＵＬ）値を有する、（１０）に記載の組成物。
（２０）  （ａ）約１〜約６５のカッパー値を有するパルプから得たカルボキシアルキルセルロースを、該カルボキシアルキルセルロースを水中で不溶性にするのに十分な量の架橋剤で処理すること；および、（ｂ）該反応混合物を架橋して組成物を得ることを含んでなる方法により得ることのできる組成物。
【図面の簡単な説明】
【０１０３】
【図１】図１は、本発明のカルボキシアルキルセルロースポリマーネットワークが組み込まれ、捕捉層を有する吸収剤構成物の断面図である。
【図２】図２は、本発明のカルボキシアルキルセルロースポリマーネットワークが組み込まれ、捕捉層および分配層を有する吸収剤構成物の断面図である。
【図３】図３Ａ−Ｃは、本発明のカルボキシアルキルセルロースポリマーネットワークと図１および２にそれぞれ示した吸収剤構成物とを含んでなる複合体が組み込まれた吸収剤物品の断面図である。
【図４】図４は、荷重下吸収性（ＡＵＬ：Absorbency Under Load）値を測定するための装置の概略図である。
【図１】
2006199956.tif 000009
【図２】
2006199956.tif 000010
【図３】
2006199956.tif 000011
【図４】
2006199956.tif 000012
【手続補正書】
【提出日】平成18年1月20日(2006.1.20)
【手続補正１】
【補正対象書類名】特許請求の範囲
【補正対象項目名】全文
【補正方法】変更
【補正の内容】
【特許請求の範囲】
【請求項１】
水膨潤性の、水に不溶性の架橋カルボキシアルキルセルロースであって、該カルボキシアルキルセルロースが１〜６５のカッパー値を有するパルプから得られる、上記セルロース。
【請求項２】
前記カルボキシアルキルセルロースが、カルボキシメチルセルロース又はカルボキシエチルセルロースからなる群より選択される、請求項１に記載のセルロース。
【請求項３】
前記カルボキシアルキルセルロースが、未漂白のセルロースまたは軽度に漂白されたセルロースから得られる、請求項１に記載のセルロース。
【請求項４】
前記パルプが、セルロースの０．１５〜１０重量パーセントのリグニン含有率を有する、請求項１に記載のセルロース。
【請求項５】
前記パルプが、セルロースの０．１〜１７重量パーセントのヘミセルロース含有率を有する、請求項１に記載のセルロース。
【請求項６】
前記カルボシキアルキルセルロースが、０．４〜１．４のカルボキシ置換度を有する、請求項１に記載のセルロース。
【請求項７】
少なくとも２０ｇ／ｇの自由膨潤吸収力（Free Swell Capacity）を有する、請求項１に記載のセルロース。
【請求項８】
少なくとも５ｇ／ｇの遠心吸収力（Centrifuge Capacity）を有する、請求項１に記載のセルロース。
【請求項９】
少なくとも１０ｇ／ｇの荷重下吸収性（Absorbency Under Load：ＡＵＬ）値を有する、請求項１に記載のセルロース。
【請求項１０】
１〜６５のカッパー値を有するパルプから得たカルボキシアルキルセルロースを、該カルボキシアルキルセルロースを水中で不溶性にするのに十分な量の架橋剤と反応させることにより得ることのできる組成物。
【請求項１１】
前記カルボキシアルキルセルロースが、カルボキシメチルセルロース又はカルボキシエチルセルロースからなる群より選択される、請求項１０に記載の組成物。
【請求項１２】
前記カルボキシアルキルセルロースが、未漂白のセルロースまたは軽度に漂白されたセルロースから得られる、請求項１０に記載の組成物。
【請求項１３】
前記パルプが、セルロースの０．１５〜１０重量パーセントのリグニン含有率を有する、請求項１０に記載の組成物。
【請求項１４】
前記パルプが、セルロースの０．１〜１７重量パーセントのヘミセルロース含有率を有する、請求項１０に記載の組成物。
【請求項１５】
前記カルボシキアルキルセルロースが、０．４〜１．４のカルボキシ置換度を有する、請求項１０に記載の組成物。
【請求項１６】
前記架橋剤が、ジオール、ジアミン、アミノール、アルデヒド、ジアルデヒド、ジアルデヒド亜硫酸水素ナトリウム付加生成物、ジハライド、ジエン、ジエポキシド、ハロエポキシド、ジカルボン酸、ポリカルボン酸、ポリオキサゾリン官能化ポリマー、多価カチオン、ポリカチオン性ポリマー、及びこれらの混合物からなる群より選択される、請求項１０に記載の組成物。
【請求項１７】
少なくとも２０ｇ／ｇの自由膨潤吸収力（Free Swell Capacity）を有する、請求項１０に記載の組成物。
【請求項１８】
少なくとも５ｇ／ｇの遠心吸収力（Centrifuge Capacity）を有する、請求項１０に記載の組成物。
【請求項１９】
少なくとも１０ｇ／ｇの荷重下吸収性（Absorbency Under Load：ＡＵＬ）値を有する、請求項１０に記載の組成物。
【請求項２０】
（ａ）１〜６５のカッパー値を有するパルプから得たカルボキシアルキルセルロースを、該カルボキシアルキルセルロースを水中で不溶性にするのに十分な量の架橋剤で処理すること；および
（ｂ）該反応混合物を架橋して組成物を得ること
を含んでなる方法により得ることのできる組成物。